Procédé de préparation d'une zéolithe de type structural FAU comprenant au moins les étapes suivantes : i) Le mélange en milieu aqueux, d’au moins un métal alcalin de valence n, n étant un entier égal à 1, ledit métal étant le sodium, d’au moins un composé organique R, R étant l'hydroxyde de tétraéthylammonium (dénoté ci-après TEAOH), d’au moins une source de silicium SiO2, d’au moins une source d’aluminium Al2O3, ledit mélange présentant la composition molaire suivante : SiO2/Al2O3 compris entre 20 et 250, H2O/SiO2 compris entre 15 et 25, R/SiO2 compris entre 0,35 et 0,5, Na2O/SiO2 compris entre 0,12 et 0,25, l’étape i) étant conduite pendant une durée comprise entre 5 et 20 minutes; ii) Le mûrissement du gel précurseur de ladite étape i) à une température comprise entre 20 et 40°C avec ou sans agitation, pendant une durée comprise entre 10 minutes et 72 heures, iii) L’addition de germes de faujasite désaluminée au gel issu de l’étape ii) avec un rapport SiO2 (FAU)/Al2O3 (FAU) compris entre 5,2 et 75, la quantité de silicium SiO2(FAU) apportée par les germes représentant entre 1 et 25% en poids de la quantité totale de SiO2 dans le gel, iv) Le mûrissement du gel contenant les germes obtenus à l’étape iii) sous agitation magnétique à une température comprise entre 20 et 40°C pendant une durée de 1 heure à 12 heures, v) Le traitement hydrothermal du mélange obtenu à l’issue de l’étape iv) à une température comprise entre 60°C et 170°C, pendant une durée comprise entre 5 heures et 7 jours, jusqu'à ce que ladite zéolithe de type structural FAU se forme. Procédé selon la revendication 1 dans lequel ledit mélange de l’étape i) présente la composition molaire suivante : SiO2/Al2O3 compris entre 25 et 200, H2O/SiO2 compris entre 16 et 20, R/SiO2 compris entre 0,37 et 0,45, Na2O/SiO2 compris entre 0,15 et 0,2. Procédé selon l’une des revendications 1 ou 2 dans lequel l’étape ii) de murissement est réalisée pendant une durée comprise entre 18 et 24 heures. Procédé selon l’une des revendications 1 à 3 dans lequel les germes de ladite zéolithe faujasite désaluminée ajoutés dans le gel issu de l’étape ii) ont un rapport SiO2 (FAU)/Al2O3 (FAU) compris entre 5,2 et 60. Procédé selon la revendication 4 dans lequel la quantité de silicium SiO2(FAU) apportée par les germes ajoutés dans le gel issu de l’étape ii) représentent entre 1,5 et 15% en poids de la quantité totale de SiO2 dans le gel. Procédé selon l’une des revendications 1 à 5 dans lequel l’étape iv) de mûrissement du gel contenant les germes obtenus à l’étape iii) est mise en œuvre pendant une durée comprise entre 1 heure à 8 heures. Procédé selon la revendication 6 dans lequel l’étape iv) de mûrissement du gel contenant les germes obtenus à l’étape iii) est mise en œuvre pendant une durée comprise entre 1 heure à 3 heures. Procédé selon l’une des revendications 1 à 6 dans lequel l’étape v) de traitement hydrothermal du mélange obtenu à l’issue de l’étape iv) est réalisée à une température comprise entre 90°C et 120 °C. Procédé selon la revendication 8 dans lequel l’étape v) de traitement hydrothermal du mélange obtenu à l’issue de l’étape iv) est réalisée pendant une durée comprise entre 16 heures et 3 jours.